(57)【要約】【課題】１種類のメタリック塗装の塗料で異なる表現を出すことができるメタリック塗装方法及び加飾品を提供する。【解決手段】基材２の表面にメタリック層３を形成する。メタリック層３の表面に、マスク塗装により第１塗装層４を形成する。第１塗装層４の形成後、第１塗装層４とは異なる硬化特性を有する塗料により、メタリック層３の表面に第２塗装層５を形成する。第１塗装層４と第２塗装層５とは硬化特性が異なるので、硬化収縮するときのメタリック層３の金属粒子配列が変わり、第１塗装層４と第２塗装層５とでメタリック層３の輝度感や質感が異なる状態となる。【選択図】図１
2018130706.tif 000002
【特許請求の範囲】
【請求項１】
基材にメタリックを塗装するメタリック塗装工程と、
メタリック層の表面にマスク塗装により第１塗装層を形成する第１塗装層形成工程と、
前記第１塗装層とは異なる硬化特性又は浸透率を有する塗料を用いたマスク塗装、或いは前記第１塗装層の形成時とは異なる加工処理を経るマスク塗装により、前記メタリック層の表面に第２塗装層を形成する第２塗装層形成工程と
を備えたことを特徴とするメタリック塗装方法。
【請求項２】
前記硬化特性は、硬化収縮率である
請求項１に記載のメタリック塗装方法。
【請求項３】
前記硬化特性は、硬化速度である
請求項１又は２に記載のメタリック塗装方法。
【請求項４】
前記第１塗装層及び前記第２塗装層の少なくとも一方の塗料には、クリヤが使用されている
請求項１〜３のうちいずれか一項に記載のメタリック塗装方法。
【請求項５】
基材の表面に形成されたメタリック層と、
マスク塗装によって前記メタリック層の表面に形成された第１塗装層と、
前記第１塗装層とは異なる硬化特性又は浸透率を有する塗料を用いたマスク塗装、或いは前記第１塗装層の形成時とは異なる加工処理を経るマスク塗装により、前記メタリック層の表面に形成された第２塗装層と
を備えたことを特徴とする加飾品。
【発明の詳細な説明】
【技術分野】
【０００１】
本発明は、メタリック調の加飾品を製造するときのメタリック塗装方法及び加飾品に関する。
【背景技術】
【０００２】
例えば、特許文献１等には、メタリック調の加飾が施された加飾品を製造するときに使用するメタリック塗装方法が開示されている。メタリック調の加飾は、製品の一部分のアクセントや色など、種々の意匠表現に利用されるので、見え方（輝度、明暗等）を変えるために様々な工法が考案されている。
【先行技術文献】
【特許文献】
【０００３】
【特許文献１】特開２００９−２９７６３１号公報
【発明の概要】
【発明が解決しようとする課題】
【０００４】
メタリック調の加飾を施すにあたり、種々の見え方を持たせるためには、例えば一例として、複数のメタリック塗装の塗料を用いることが想定される。しかし、この場合、複数のメタリック塗装の塗料が必要となるので、コスト面などの観点から、１種の塗料で種々のメッキ調表現を出したいニーズがあった。
【０００５】
本発明の目的は、１種類のメタリック塗装の塗料で異なる表現を出すことができるメタリック塗装方法及び加飾品を提供することにある。
【課題を解決するための手段】
【０００６】
前記問題点を解決するメタリック塗装方法は、基材にメタリックを塗装するメタリック塗装工程と、メタリック層の表面にマスク塗装により第１塗装層を形成する第１塗装層形成工程と、前記第１塗装層とは異なる硬化特性又は浸透率を有する塗料を用いたマスク塗装、或いは前記第１塗装層の形成時とは異なる加工処理を経るマスク塗装により、前記メタリック層の表面に第２塗装層を形成する第２塗装層形成工程とを備えた。
【０００７】
本構成によれば、基材に設けたメタリック層に第１塗装層を形成したときと、メタリック層に第２塗装層を形成したときとの各々で、メタリック層が異なる変化をとり、メタリック層の見え方が変わる。よって、１種類のメタリック塗装の塗料で異なる表現を出すことが可能となる。
【０００８】
前記メタリック塗装方法において、前記硬化特性は、硬化収縮率であることが好ましい。この構成によれば、第１塗装層及び第２塗装層として、それぞれ単に硬化収縮率が異なる材料を用意するという簡素な構成により、１種類のメタリック層で異なる表現を出すことが実現可能となる。
【０００９】
前記メタリック塗装方法において、前記硬化特性は、硬化速度であることが好ましい。この構成によれば、第１塗装層及び第２塗装層として、それぞれ単に硬化速度が異なる材料を用意するという簡素な構成により、１種類のメタリック層で異なる表現を出すことが実現可能となる。
【００１０】
前記メタリック塗装方法において、前記第１塗装層及び前記第２塗装層の少なくとも一方の塗料には、クリヤが使用されていることが好ましい。この構成によれば、使用するクリヤの材質に応じて、メタリック層の例えば輝度感、質感、色合い等を変更することが可能となる。
【００１１】
前記問題点を解決する加飾品は、基材の表面に形成されたメタリック層と、マスク塗装によって前記メタリック層の表面に形成された第１塗装層と、前記第１塗装層とは異なる硬化特性又は浸透率を有する塗料を用いたマスク塗装、或いは前記第１塗装層の形成時とは異なる加工処理を経るマスク塗装により、前記メタリック層の表面に形成された第２塗装層とを備えた。
【発明の効果】
【００１２】
本発明によれば、１種類のメタリック塗装の塗料で異なる表現を出すことができる。
【図面の簡単な説明】
【００１３】
【図１】一実施形態の加飾品の断面図。
【図２】メタリックの塗装工程図。
【図３】第１マスキングの工程図。
【図４】第１塗装層の塗装工程図。
【図５】第２マスキングの工程図。
【図６】第２塗装層の塗装工程図。
【図７】マスク除去の工程図。
【発明を実施するための形態】
【００１４】
以下、メタリック塗装方法及び加飾品の一実施形態を図１〜図７に従って説明する。
図１に示すように、メタリック調の加飾品１は、基材２の表面に形成されたメタリック層３と、メタリック層３の表面に形成された第１塗装層４及び第２塗装層５とを備える。第１塗装層４及び第２塗装層５は、メタリック層３の見え方（メタリック粒子の方向性）を変えるためのものである。
【００１５】
メタリック層３は、金属粒子８を透明樹脂（クリヤ）に混合した塗料からなる。金属粒子８には、例えば微細アルミ粒子がある。メタリック層３は、金属粒子８の配列の状態（パターン）に応じて見え方が変わる。メタリック層３の見え方には、例えば輝度感（高輝度や低輝度）、質感、金属感、めっき調、サテン調、色合い等の種々のパラメータがある。
【００１６】
第１塗装層４は、例えばアクリル系塗料が用いられ、マスク塗装によってメタリック層３の表面に形成される。第１塗装層４は、自身の硬化特性又は浸透率の値に応じて、メタリック層３に含まれる金属粒子８の配列を変化させる。
【００１７】
第２塗装層５は、メタリック層３の表面において第１塗装層４が設けられていない箇所に、マスク塗装によって形成されている。第２塗装層５は、第１塗装層４とは異なる硬化特性又は浸透率を有する塗料からなり、例えばアクリル系塗料が使用されている。第１塗装層４と異ならせる硬化特性は、例えば硬化収縮率、硬化速度などがある。
【００１８】
次に、図２〜図７を用いて、本発明の実施例である加飾品１（メタリック塗装方法）の製造方法を説明する。なお、ここでは、例えば硬化特性（硬化収縮率）の異なる塗料を用いて第１塗装層４及び第２塗装層５を形成する例を挙げる。
【００１９】
図２に示すように、ステップ１０１の工程において、基材２にメタリックを塗装する。本例の場合、平板状の基材２を用意し、この基材２の表面にメタリックを塗装することにより、基材２の表面にメタリック層３を形成する。なお、ステップ１０１の工程がメタリック塗装工程に相当する。
【００２０】
図３に示すように、ステップ１０２の工程において、メタリック層３の表面に、第１塗装層４を形成するためのマスキングを施す（第１マスキング）。この第１マスキングでは、メタリック層３の表面に第１塗装層４の形状に応じたマスク１１が形成され、マスク１１のない箇所に第１塗装層４が形成可能とされる。
【００２１】
図４に示すように、ステップ１０３の工程において、メタリック層３の表面に、第１塗装層４の元となる塗料を塗装する。ここでは、例えば硬化収縮率が小さい塗料が塗装される。第１塗装層４の塗料がメタリック層３に塗装されると、その塗料（溶剤）の浸透により、メタリック層３が膨潤状態になる。すなわち、メタリック層３の塗料と第１塗装層４の塗料とが溶け合い、これらが密着する。この膨潤状態への移行時、第１塗装層４の塗料が硬化収縮することにより、メタリック層３の金属粒子８の配列が乱れる。ここでは、第１塗装層４を硬化収縮率の小さい材料としているので、メタリック層３の金属粒子８の配列の乱れは「小さく」なる。なお、ステップ１０２及びステップ１０３の工程が第１塗装層形成工程に相当する。
【００２２】
図５に示すように、ステップ１０４の工程において、第１塗装層４の表面に、第２塗装層５を形成するためのマスキングを施す（第２マスキング）。この第２マスキングでは、メタリック層３の表面において、第１塗装層４が形成されていない箇所に第２塗装層５を設けるために、第１塗装層４の表面にマスク１２が形成可能とされる。
【００２３】
図６に示すように、ステップ１０５の工程において、メタリック層３の表面（第１塗装層４が存在しない箇所）に、第２塗装層５の元となる塗料を塗装する。ここでは、例えば硬化収縮率が大きい塗料が塗装される。第２塗装層５の塗料がメタリック層３に塗装されると、その塗料（溶剤）の浸透により、メタリック層３が膨潤状態になる。すなわち、メタリック層３の塗料と第２塗装層５の塗料とが溶け合い、これらが密着する。この膨潤状態への移行時、第２塗装層５の塗料が硬化収縮してメタリック層３の金属粒子８の配列が乱れるが、ここでは第２塗装層５の塗料に硬化収縮率が大きい材料を用いるので、メタリック層３の金属粒子８の配列の乱れは「大きく」なる。なお、ステップ１０４及びステップ１０５の工程が第２塗装層形成工程に相当する。
【００２４】
図７に示すように、ステップ１０６において、第２マスキングで設けられたマスクを除去する。以上により、加飾品１の製造が完了する。
ところで、メタリック層３は、金属粒子８の配列の変化に応じて輝度感や質感が変化する。本例の場合、メタリック層３の表面にマスク塗装によって第１塗装層４及び第２塗装層５を形成するにあたり、それぞれ硬化特性の異なる塗料を材料とした。このため、第１塗装層４におけるメタリック層３の金属配列の乱れと、第２塗装層５におけるメタリック層３の金属配列の乱れとが各々異なり、第１塗装層４と第２塗装層５とでは、輝度感や質感が異なる。よって、本例では、１種類のメタリック塗料であっても、異なる輝度感や質感を発生させることが可能となる。
【００２５】
ここで、メタリック調の加飾品１において異なる意匠感を生じさせるには、例えば種類の異なるメタリック塗料を使用する製法でも実現可能である。例えば、２パターンのメッキ調の意匠感を出すには、２種類のメタリック塗料をそれぞれ基材２上にマスク塗装することにより、２パターンのメタリック調の意匠感を発生させることになる。しかし、この製法の場合、メタリック塗装の塗料が２種類必要となるので、メタリック塗装の材料を少なく抑えたいニーズを満足することができない。
【００２６】
一方、本例の場合、基材２に設けたメタリック層３に第１塗装層４を形成したときと、メタリック層３に第２塗装層５を形成したときとの各々で、メタリック層３が異なる変化状態をとり、メタリック層３の見え方が変わる。よって、１種類のメタリック層３の塗料で異なる表現を出すことができる。従って、メタリック層に必要なコストを低く抑えることができる。
【００２７】
第１塗装層４及び第２塗装層５の間で異ならせる硬化特性は、硬化収縮率である。この場合、第１塗装層４及び第２塗装層５として、それぞれ単に硬化収縮率が異なる材料を用意するという簡素な構成により、１種類のメタリック層３で異なる表現を出すことができる。
【００２８】
第１塗装層４及び第２塗装層５の間で異ならせる硬化特性は、硬化速度でもよいこととした。よって、第１塗装層４及び第２塗装層５として、それぞれ単に硬化速度が異なる材料を用意するという簡素な構成により、１種類のメタリック層３で異なる表現を出すことができる。
【００２９】
第１塗装層４及び第２塗装層５の少なくとも一方の塗料には、クリヤが使用されてもよい。クリヤは、アクリル樹脂塗料の一種であり、例えばカラークリヤや艶消しクリヤなどがある。この場合、使用するクリヤの材質に応じてメタリック層３の例えば輝度感、質感、色合い等を変更することができる。なお、第１塗装層４と第２塗装層５とで、それぞれ異なる材料のクリヤを用いてもよい。
【００３０】
なお、実施形態はこれまでに述べた構成に限らず、以下の態様に変更してもよい。
・メタリック層３の表面に形成される層は、第１塗装層４及び第２塗装層５の２種類に限定されず、３種類以上としてもよい。
【００３１】
・メタリック層３の表面に形成される層（第１塗装層４及び第２塗装層５からなる層）は、１層に限定されず、基材２の厚み方向に積層された複数層としてもよい。
・硬化特性は、硬化収縮率や硬化速度に限定されず、例えば硬化収縮量などの他のパラメータを採用してもよい。
【００３２】
・第２塗装層５の塗料は、第１塗装層４の塗料に対して硬化特性が異なる材料からなることに限定されず、例えば浸透率（メタリック層３への浸透率）が異なる材料としてもよい。
【００３３】
・第２塗装層５は、第１塗装層４の形成時とは異なる加工処理を経るマスク塗装により、メタリック層３の表面に形成されてもよい。異なる加工処理としては、例えば加熱温度を変える処理、加熱時間を変える処理、乾燥時間を変える処理などが挙げられる。
【００３４】
・第１塗装層４及び第２塗装層５は、アクリル系樹脂（クリヤ）に限定されず、他の材質の塗料に変更可能である。
・本例のメタリック塗装方法は、実施例の加飾品１の製造に適用されることに限定されず、種々の物品の製造に使用可能である。
【符号の説明】
【００３５】
１…加飾品、２…基材、３…メタリック層、４…第１塗装層、５…第２塗装層、８…金属粒子、１１，１２…マスク。
【図１】
2018130706.tif 000003
【図２】
2018130706.tif 000004
【図３】
2018130706.tif 000005
【図４】
2018130706.tif 000006
【図５】
2018130706.tif 000007
【図６】
2018130706.tif 000008
【図７】
2018130706.tif 000009